(57)【要約】【課題】二枚の基板間に形成したセル内に、帯電極性が異なる二種類の粒子群を配置した電子デバイスにおいてセルを構成する隔壁の帯電特性を正確に測定できる帯電特性測定方法およびその装置と、電子デバイスに用いられる、粒子群とセル用隔壁との帯電序列を好適にできる電子デバイスの作製方法を提供する。【解決手段】二枚の基板間に形成したセル内に、帯電極性が異なる二種類の粒子群を配置した電子デバイスにおいてセルを構成する隔壁の帯電特性測定方法であって、前記基板と前記隔壁間に含まれる構成が同じに構成された基板の表面に、前記隔壁と同じ材料の隔壁材層を積層して試料基板とし、該試料基板を傾斜配置して、その隔壁材表面上の上方から基準粒子を滑落させ、前記試料基板の下方から落下した基準粒子の帯電量を測定し、測定した基準粒子の帯電量から前記隔壁の帯電量を求める。【選択図】図２
2013246417.tif 000002
【特許請求の範囲】
【請求項１】
二枚の基板間に形成したセル内に、帯電極性が異なる二種類の粒子群を配置した電子デバイスにおいて前記セルを構成する隔壁の帯電特性測定方法であって、
前記基板と前記隔壁間に含まれる構成が同じに構成された基板の表面に、前記隔壁と同じ材料の隔壁材層を積層して試料基板とし、該試料基板を傾斜配置して、その隔壁材層表面上の上方から基準粒子を滑落させ、前記試料基板の下方から落下した基準粒子の帯電量を測定し、測定した基準粒子の帯電量から前記隔壁の帯電量を求めることを特徴とする、電子デバイスのセル用隔壁の帯電特性測定方法。
【請求項２】
前記試料基板の積層した隔壁材層の傾斜方向の両縁に、前記隔壁と同じ材料の枠部を設けたことを特徴とする、請求項１に記載の電子デバイスのセル用隔壁の帯電特性測定方法。
【請求項３】
前記試料基板の積層した隔壁材層の傾斜方向に沿って、前記隔壁と同じ材料のストライプ状の凸部を設けたことを特徴とする、請求項１に記載の電子デバイスのセル用隔壁の帯電特性測定方法。
【請求項４】
請求項１〜３のいずれか１項に記載の帯電特性測定方法により隔壁の帯電量を求めると共に、前記基準粒子と同一の粒子をキャリア粒子として用いたブローオフ法により、前記二種類の粒子群である正帯電性粒子群および負帯電性粒子群の帯電量を求め、求めた各帯電量の帯電序列が、正帯電性粒子群−セル用隔壁−負帯電性粒子群の順になるようにすることを特徴とする、電子デバイスの作製方法。
【請求項５】
二枚の基板間に形成したセル内に、帯電極性が異なる二種類の粒子群を配置した電子デバイスにおいて前記セルを構成する隔壁の帯電特性測定装置であって、
前記基板と前記隔壁間に福間得る構成が同じに構成された基板の表面に、前記隔壁と同じ材料の隔壁材層が積層された試料基板の前記隔壁材層の上に前記基準粒子を供給するための供給手段と、
前記試料基板を載置する導電性ステージと、
前記導電性ステージを傾斜させて前記試料基板を傾斜配置させ、前記供給手段から供給される基準粒子を前記試料基板の隔壁材層表面上で滑落させる機構と、
落下した基準粒子を収容する受容器と、
受容器内の基準粒子の帯電量を測定する測定手段と、
前記基準粒子を前記試料基板の隔壁材層の上に供給する前に、前記導電性ステージを介して、前記隔壁材層及び前記基板の帯電電荷を除去する電荷除去手段と、
を備えることを特徴とする、電子デバイスのセル用隔壁の帯電特性測定装置。
【発明の詳細な説明】
【技術分野】
【０００１】
本発明は、帯電性を有する粒子を、二枚の基板間に形成したセル内で駆動させる構成の電子デバイスのセルに用いる隔壁の帯電特性測定方法および装置とその装置および電子デバイスの作製方法に関するものである。
【背景技術】
【０００２】
近年、帯電性を有する粒子を、二枚の基板間に形成したセル内で駆動させる構成の電子デバイスの一例として、薄型であり、かつ視認性および表示保持性に優れた情報表示用パネルの開発が盛んである。上記の情報表示用パネルの一つとして、少なくとも一方が透明な互いに対向する二枚の基板間に隔壁を設け、該隔壁により区画されたセル内に、正帯電性の粒子と負帯電性の粒子との二種類の粒子を表示媒体として配置して、該二種類の粒子に電界を付与することによって該二種類の粒子をそれぞれ反対の方向に移動させて情報を表示する情報表示用パネルが知られている。
また、帯電性を有する粒子を、二枚の基板間に形成したセル内で駆動させる構成の電子デバイスの他の例として、特許文献１に示される音響発生装置が知られている。
【０００３】
上述した情報表示用パネルにおいて、表示書き換えを繰り返した時の表示性能に対する耐久性を向上するために、言い換えれば、二枚の基板間に形成したセル内で、二種類の帯電性粒子を駆動しやくするために、情報表示用パネルで用いる帯電性粒子やこの粒子と接触するセル用隔壁の帯電特性を正確に測定し、それらの間の帯電序列が好適になるように情報表示用パネルを設計することが求められている。そして、粉体である粒子（粒子群）の帯電特性については、特許文献２に示されるように、粉体の帯電量を測定する方法であるブローオフ法で測定していた。
【先行技術文献】
【特許文献】
【０００４】
【特許文献１】特開２０１１−１５１６７３号公報
【特許文献２】特開２００５−３００８３１号公報
【発明の概要】
【発明が解決しようとする課題】
【０００５】
しかしながら、ブローオフ法では、粒子群のような粉体の帯電特性は正確に測定できるが、隔壁のような構造体の帯電特性は、当該構造体のままでは測定できないことから、当該構造体を粉砕して得た粉（粒子群）をブローオフ法で測定することが試みられている。だが、このようにしても、正確には測定できなかった。そのため、情報表示用パネルのように、帯電性粒子（粒子群）を駆動させる方式の電子デバイスにおける、帯電性粒子（粒子群）およびそれと接する隔壁等との間の帯電特性のバランスについて正確に検討することができず、上述した電子デバイスにおいて、それらの性能の耐久性向上が顕著ではなかった。
【０００６】
本発明は、情報表示用パネルなどの帯電性粒子（粒子群）を駆動させる方式の電子デバイスに用いられるセル用隔壁の帯電特性について正確に求めることができる隔壁の帯電特性測定方法およびその装置を提供することを目的とする。また、本発明は、情報表示用パネルなどの帯電性粒子（粒子群）を駆動させる方式の電子デバイスに用いられる、各粒子群と隔壁との帯電序列を好適にできる帯電性粒子（粒子群）を駆動させる方式の電子デバイスの作製方法を提供することを目的とする。
【課題を解決するための手段】
【０００７】
発明者らは、上記二種類の粒子群を、基板間に形成したセル内に配置し、基板間に形成した電界によって該二種類の粒子群を駆動させる電子デバイスである情報表示用パネルにおいて、表示情報の書き換えを繰り返した時の表示性能の耐久性向上について鋭意研究した。
そして、上記情報表示用パネルでは、上記二種類の粒子群（正帯電性粒子を含む粒子群および負帯電性粒子を含む粒子群）がそれぞれ反対側の基板に向かって移動する際に摩擦するセル用隔壁の帯電特性を、情報表示用パネルにおいて実際に用いられる基板の上に、情報表示用パネルにおいて実際に用いられる隔壁と同じ材料の隔壁材層を形成した試料基板で測定することで、情報表示用パネルを構成している隔壁の帯電特性を正確に求めることができるとの知見を得て、本発明の電子デバイスに用いるセル用隔壁の帯電特性測定方法および装置を完成させるに至った。また、このようして求めた隔壁の帯電特性値にしたがって正帯電性粒子を含む粒子群および負帯電性粒子を含む粒子群およびセル用隔壁の帯電序列を好適にして情報表示用パネルなどの帯電性粒子（粒子群）を駆動させる方式の電子デバイスを作製すれば、情報表示用パネルでは、表示情報の書き換えを繰り返した時の表示性能の耐久性が向上し、帯電性粒子（粒子群）を駆動させる方式の電子デバイスにおいてもその性能（例えば、上記音響発生装置であれば、音を安定して発生すること）の耐久性が向上するという知見を得て、本発明の電子デバイスの作製方法を完成させるに至った。
【０００８】
すなわち、本発明の電子デバイスのセル用隔壁の帯電特性測定方法は、二枚の基板間に形成したセル内に、帯電極性が異なる二種類の粒子群を配置した電子デバイスにおいて前記セルを構成する隔壁の帯電特性測定方法であって、前記基板と前記隔壁間に含まれる構成が同じに構成された基板の表面に、前記隔壁と同じ材料の隔壁材層を積層して試料基板とし、該試料基板を傾斜配置として、その隔壁材層表面上で基準粒子を滑落させ、落下した基準粒子の帯電量を測定し、測定した基準粒子の帯電量から前記隔壁の帯電量を求めることを特徴とするものである。
なお、本発明において「隔壁の帯電量」とは、当該隔壁が帯電したときに有する単位重量当たりの正負も含めた電荷量をいうものとし、「粒子の帯電量」とは、当該粒子が帯電したときに有する単位重量当たりの正負も含めた電荷量をいうものとし、単位はいずれも「Ｃ／ｇ」で表されるものとする。
また、本発明において「電子デバイスの基板と同じに構成された基板」とは、電子デバイスの基板が導電性膜や絶縁性膜などの機能性膜を備えている基板の場合には、この基板と同様に機能性膜を備えた基板をいう。
【０００９】
また、本発明の電子デバイスのセル用隔壁の帯電特性測定方法の好適例としては、前記試料基板の積層した隔壁材層の傾斜方向の両縁に、前記隔壁と同じ材料の枠部を設けたこと、前記試料基板の積層した隔壁材層の傾斜方向に沿って、前記隔壁と同じ材料のストライプ状の凸部を設けたこと、がある。
【００１０】
さらに、本発明の電子デバイスの作製方法は、本発明の電子デバイスのセル用隔壁の帯電特性測定方法により隔壁の帯電量を求めると共に、前記基準粒子と同一の粒子をキャリア粒子として用いたブローオフ法により、前記二種類の粒子群である正帯電性粒子群および負帯電性粒子群の帯電量を求め、求めた各帯電量の帯電序列が、正帯電性粒子群−セル用隔壁−負帯電性粒子群の順になるようにすることを特徴とするものである。
なお、「ブローオフ法」についての詳細な説明は後述する。
【００１１】
さらにまた、本発明の電子デバイスのセル用隔壁の帯電特性測定装置は、二枚の基板間に形成したセル内に、帯電極性が異なる二種類の粒子群を配置した電子デバイスにおいて前記セルを構成する隔壁の帯電特性測定装置であって、前記基板と前記隔壁間に含まれる構成が同じに構成された基板の表面に、前記隔壁と同じ材料の隔壁材層が積層された試料基板の前記隔壁材層の上に前記基準粒子を供給するための供給手段と、前記試料基板を載置するステージと、前記ステージを傾斜させて前記試料基板を傾斜配置させ、前記供給手段から供給される基準粒子を前記試料基板の隔壁材層表面上で滑落させる機構と、落下した基準粒子を収容する受容器と、受容器内の基準粒子の帯電量を測定する測定手段と、前記基準粒子を前記試料基板の隔壁材層の上に供給する前に、前記ステージを介して、前記隔壁材層及び前記基板の帯電電荷を除去する電荷除去手段と、を備えることを特徴とするものである。
【発明の効果】
【００１２】
本発明の、電子デバイスのセル用隔壁の帯電特性測定方法および装置によれば、電子デバイスのセル用隔壁の帯電特性について正確に求めることができる帯電特性測定方法および装置を提供することができる。また、本発明の電子デバイスの作製方法によれば、電子デバイスに用いられる、各粒子群と隔壁との帯電序列を好適にできる電子デバイスの作製方法を提供することができる。
【図面の簡単な説明】
【００１３】
【図１】（ａ）、（ｂ）はそれぞれ本発明を適用する電子デバイスである情報表示用パネルの一例を説明するための図である。
【図２】（ａ）〜（ｃ）はそれぞれ本発明の電子デバイスのセル用隔壁の帯電特性測定方法および装置の概要の一例を説明するための図である。
【図３】（ａ）、（ｂ）はそれぞれ本発明のセル用隔壁の帯電特性測定方法で用いる試料基板の一例の平面図および正面図である。
【図４】（ａ）、（ｂ）はそれぞれ本発明のセル用隔壁の帯電特性測定方法で用いる試料基板の他の例の平面図および正面図である。
【図５】（ａ）、（ｂ）はそれぞれ本発明のセル用隔壁の帯電特性測定方法で用いる試料基板のさらに他の例の平面図および正面図である。
【発明を実施するための形態】
【００１４】
図１（ａ）、（ｂ）に示す、本発明を適用する電子デバイスである情報表示用パネルの一例では、光学的反射率および帯電極性が異なる二種類の粒子群（ここでは、正帯電性黒色粒子３Ｂａを含んだ正帯電性黒色粒子群３Ｂと、負帯電性白色粒子３Ｗａを含んだ負帯電性白色粒子群３Ｗとを示す）が、表示画面領域において隔壁４で区画形成された各セル７内に収められる。そして、基板１に設けられた導電性膜５（ここではストライプ電極）と観察側の表示画面領域が透明な基板２に設けた透明導電性膜６（ここでは透明ストライプ電極）とが対向して形成された電極対の間に形成された電界に応じて、二種類の粒子群（正帯電性黒色粒子群および負帯電性白色粒子群）が、基板１、２が対向する向きに沿ってそれぞれが反対の方向に移動する。そして、図１（ａ）に示すように、負帯電性白色粒子群３Ｗを白色表示媒体として観察者に視認させて白色の表示を、あるいは、図１（ｂ）に示すように正帯電性黒色粒子群３Ｂを黒色表示媒体として観察者に視認させて黒色の表示を行う。ここでは、対向配置された導電性膜（電極）に電圧を印加して、電極対間に電界を形成する。電極対はマトリックス配置してあるので、１電極対を１画素（１ドット）とするドットマトリックス表示を白黒で行うことができる。なお、図１（ａ）、（ｂ）において、図面手前にある隔壁は省略している。ここではセルと画素（ドット）とが一対一に対応する例を示しているが、セルと画素とは対応していなくてもよい。
なお、ここでは、二枚の基板と隔壁とでセルを構成する例を示しているが、カプセルでセルを形成してもよく、この場合はカプセルがセル用隔壁となる。これらのセル内は、気体で満たしたり、真空にしたり、絶縁性液体で満たしたりすることができる。また、ここに示す情報表示用パネル（帯電性粒子を駆動させる方式の電子デバイス）では、パッシブ駆動方式にしているが、ＴＦＴ付電極と共通電極とを対向させたアクティブ駆動方式にすることもできる。
【００１５】
上記の情報表示用パネルや帯電性粒子を駆動させる方式の電子デバイスでは、帯電性材料で構成された隔壁４が、導電性膜５、６を介して基板上に形成される構造となる。この構造においては、帯電した隔壁４が有する電荷は、隔壁が接している導電性膜５、６を介して移動して減少する現象および帯電性粒子を含んだ粒子群との摩擦で増加する現象が起こっていると考えられる。
【００１６】
したがって、上述した帯電性粒子を駆動させる方式の情報表示用パネルで表示情報の書き換えを繰り返した時の表示性能における耐久性を向上させるためには、二種類の粒子群ならびに隔壁の帯電特性を、実際の形態において適正なバランスにあるようにすることが重要になってくる。そして、この適正なバランスを、隔壁の帯電量と二種類の粒子群の帯電量との関係において、正負も考慮した帯電序列が、正帯電性粒子群―隔壁−負帯電性粒子群の順であって、隔壁の帯電量が、正帯電性粒子群および負帯電性粒子群の帯電量の中心から、正帯電性粒子群の帯電量および負帯電性粒子群の帯電量の差の±１０％以内にあるように設計することが好適である。
【００１７】
実際の情報表示用パネルを構成したときの隔壁自体の帯電量を、実際の情報表示用パネルを構成したときの正帯電性粒子群および負帯電性粒子群の帯電量の中心を中心とした所定の範囲内とすることにより、隔壁と二種類の粒子群との間の帯電特性のバランスを好適にすることができ、情報表示用パネルにおいて情報表示の書き換えを繰り返した時の表示性能における耐久性が向上する。ここで、上記±１０％の範囲を超えると、隔壁の帯電特性が正帯電性粒子群または負帯電性粒子群の帯電特性に近似し、二種類の粒子群と隔壁との間の帯電特性のバランスが悪化する場合がある。これにより、情報表示の書き換えを繰り返すにつれて、セル内に配置された表示媒体を構成している粒子が隔壁等に付着し、表示媒体として移動しなくなる現象が生じる。そのため、情報表示の書き換えを繰り返すに従って表示された情報画像においてそのコントラストが低下する、すなわち情報表示の書き換えを繰り返した時の表示性能における耐久性が低下する。
【００１８】
情報表示用パネルなどの帯電性粒子（粒子群）を駆動させる方式の電子デバイスにとって好適となる、隔壁、正帯電性粒子群、負帯電性粒子群の帯電序列を実現するためには、隔壁、正帯電性粒子群、負帯電性粒子群のそれぞれの帯電特性（正負を含めた帯電量）を正確に測定することが必要である。正帯電性粒子群および負帯電性粒子群の帯電特性（正負を含めた帯電量）は、電子デバイス内で利用される形態のまま測定できるため、ブローオフ法（後に詳述する）で正確に測定できる。しかし、セル用隔壁の帯電特性（正負を含めた帯電量）を正確に求める測定方法は、現在まで、見い出されていなかった。
【００１９】
以下、本発明の電子デバイスに用いる隔壁の帯電特性測定方法およびその装置について、その一例を説明する。
【００２０】
図２（ａ）〜（ｃ）はそれぞれ本発明の電子デバイスに用いる隔壁の帯電特性を測定する方法および装置の概要の一例を説明するための図である。図２（ａ）〜（ｃ）に示す例において、１１は傾斜配置した、実際の電子デバイスの基板１、２と同じに構成した基板であり、ここでは、図１に示した背面側基板と同じ、基板１の表面にストライプ状の導電性膜５が生成された構成の基板である。１２は基板１１の表面に形成した隔壁４と同じ材料の隔壁材層であり、基板１１および隔壁材層１２が試料基板を形成する。この試料基板は、導電性のステージ５０に載置され、このステージ５０は、傾斜可能に配置される。１３は基準粒子１４を試料基板に流し掛ける供給手段としての導電性ロート、１５は隔壁材層１２の表面上を滑って落下してくる基準粒子１４を受け取る導電性の受容器、１６は導電性の受容器１５に収容された基準粒子１４の帯電特性（正負を含めた帯電量）を測定する測定手段である。
【００２１】
上述した構成の帯電特性測定装置において、導電性ロート１３は、基準粒子１４を排出する出口にシャッター構造を有する。基準粒子１４を隔壁材層１２の幅方向（図面の紙面に垂直な方向）全体に均一に供給することが好ましいので、基準粒子１４を排出する出口を、隔壁材層１２の幅方向（図面の紙面に垂直な方向）全体にシャッターを開いた状態で移動させたりする。導電性ロートは、基準粒子を入れた時に基準粒子との摩擦によって帯電しない導電性材料で構成することが好ましい。導電性材料であればその種類は問わないが、加工がしやすく導電性にも優れる金属材料が好ましい。このような金属材料には、ステンレス鋼、銅、アルミニウム、銀、金、白金、ニッケルやそれらを組み合わせた合金が挙げられるが、汎用的で表面が錆びて非導電性になりにくいステンレス鋼が好ましい。試料基板を載置するステージ５０も導電性基板とするが、その材料には、導電性ロート１３に好適な材料として上記した材料を用いることができ、その中でも汎用的で表面が錆びて非導電性になりにくいステンレス鋼が好ましい。試料基板の傾斜は、導電性ステージ５０を傾斜させて形成する。その傾斜は、水平面に対し、本実施例では４５°としたが、基準粒子１４の形状によって、３０°〜６０°の範囲で適正な傾斜を選択して決めることが好ましい。測定方法として一度決めた傾斜は、その後の測定方法において固定する。基準粒子１４を流し掛ける時間は、１０秒〜６０秒の範囲で適正な時間を選択して決める。測定方法として一度決めた時間は、その後の測定方法において固定する。本実施例では３０秒とした。導電性の受容器１５の開口部は、落下してくるキャリア粒子のを全て受け取るように広く形成されている。導電性の受容器１５は、基準粒子を受容した時に基準粒子との摩擦によって帯電しない導電性材料で構成する。導電性材料であればその種類は問わないが、加工がしやすく導電性にも優れる金属材料が好ましい。このような金属材料には、ステンレス鋼、銅、アルミニウム、銀、金、白金、ニッケルやそれらを組み合わせた合金が挙げられるが、汎用的で表面が錆びて非導電性になりにくいステンレス鋼が好ましい。
【００２２】
本発明において、隔壁の帯電特性は、図２（ａ）〜（ｃ）に概要の一例として示した実施形態の装置により測定される。この帯電特性測定方法では、隔壁材層の表面を滑らせて摩擦帯電させた基準粒子の帯電量、言い換えれば、電荷量から、帯電した隔壁材層の帯電量、言い換えれば、電荷量を求める。隔壁の帯電量は、単位重量あたりの電荷量として求める。
【００２３】
その際、本発明では、隔壁の帯電特性は、実際の電子デバイスを構成する形態を模擬して測定される。すなわち図２に示す構成において、基板１１は、電子デバイスの基板と同じに構成される。すなわち、例えば、図１に示す情報表示用パネルに用いる隔壁の帯電特性測定においては、基板１（２）の表面にストライプ状の導電性膜５（６）が形成されたものであり、隔壁材層１２は、帯電量を測定すべき隔壁４の材料と同じ材料の隔壁材層として構成されている。このように、図１に示す情報表示用パネル（電子デバイス）では、基板と隔壁との間に導電性膜が含まれる構成であり、このような電子デバイスの隔壁の帯電特性の測定に用いる基板１１は、電子デバイスと同じ基板材層に、電子デバイスと同じ導電性材層が、電子デバイスと同じ方法で形成された基板である。
この基板１１は、本発明の帯電特性測定装置が備える導電性のステージ５０に載置される。このとき、図１に示す情報表示用パネルの基板１（２）と同じに構成されている基板１１の導電性膜５（６）と導電性のステージ５０とは導通している。隔壁材層１２の形態は、情報表示用パネルの隔壁４の高さと同じ高さ部分、言い換えれば、厚さ部分を有する層である。層厚は一定であってもよいし、一定でなくてもよい。層厚が一定でない形態の例としては、リブ構造や段差構造が挙げられる。リブ構造にすれば、実際の情報表示用パネルを構成する形態により近い形態で、隔壁の帯電特性を測定することができる。リブ構造や段差構造の場合には、隔壁材層１２の上に流しかけられた基準粒子１４が滑りながら落下する際に、リブや段差によって堰き止められないように基準粒子１４の落下方向と平行（隔壁材層１２の傾斜方向の両端）に形成する。層厚が一定な形態の例としては、厚さが一定で表面が平滑な膜構造が挙げられる。ここで、一定の厚さとは、一例として、実際の情報表示用パネルの隔壁と同じ高さとする。また、膜表面に凹凸があったり、空隙があったりすると、隔壁材層１２の上に流しかけられた基準粒子１４が滑りながら落下する際に堰き止められることがあるので平滑にするのが好ましい。
【００２４】
図２（ａ）〜（ｃ）に従って本発明の隔壁の帯電特性測定方法を説明する。まず、図２（ａ）に示すように、基準粒子１４を隔壁材層１２上に供給する前の段階では、隔壁材層１２の電荷および基板１１の電荷を、試料基板が載置されている導電性のステージ５０を介して除去する。具体的には、導電性のステージ５０を接地する。基板１１に導電性膜５または６が形成されている場合には、この導電性膜と導電性のステージ５０とを導通させておく。
次に、図２（ｂ）に示すように、試料基板が載置されている導電性のステージ５０を所定の角度に傾斜させた傾斜部上方から、導電性のステージ５０上に載置された試料基板の隔壁材層１２の上に基準粒子１４を流し掛ける。このとき、導電性のステージ５０の接地は開放しておく。落下した基準粒子１４はすべて導電性の受容器１５で受ける。
最後に、図２（ｃ）に示すように、導電性の受容器１５で受けた基準粒子１４の電荷量（帯電量）を測定手段１６により測定する。測定終了後、次の測定に備えて、隔壁材層１２の電荷および基板１１の電荷を、導電性のステージ５０を接地して除去する。
【００２５】
図３（ａ）、（ｂ）はそれぞれ本発明の帯電特性測定方法で用いる試料基板の一例の平面図および正面図である。図３（ａ）、（ｂ）に示す例では、基板１（２）および基板１（２）の表面上の全面に一定の膜厚の導電膜５（６）を形成した基板１１の上に隔壁材層１２を形成し、隔壁材層１２の傾斜方向（矢印方向）の両端に隔壁材層１２と同一材料で枠部１６を形成している。
図４（ａ）、（ｂ）はそれぞれ本発明の帯電特性測定方法で用いる試料基板の他の例を示す平面図および正面図である。図４（ａ）、（ｂ）に示す例では、基板１（２）および基板１（２）の表面上にストライプ電極５（６）を形成した基板１１の上に隔壁材層１２を形成している。隔壁材層は基板１（２）および基板１（２）の表面上の全面に一定の膜厚で形成するが、下地にあるストライプ電極の厚さ分の凹凸表面が形成され、隔壁材層１２の傾斜方向（矢印方向）のストライプ電極５（６）と対応する位置にストライプ状の隔壁材層凸部１７が形成されている。この例においても、図３に示した枠部１６を設けることが好ましい。
図５（ａ）、（ｂ）はそれぞれ本発明の帯電特性測定方法で用いる試料基板のさらに他の例の平面図および正面図である。図５（ａ）、（ｂ）に示す例では、基板１（２）および基板１（２）の表面上にストライプ電極５（６）を形成し、さらにその上に絶縁材膜１８を形成した基板１１の上に隔壁材層１２を形成している。隔壁材層は基板１（２）および基板１（２）の表面上の全面に一定の膜厚で形成するが、下地にあるストライプ電極および絶縁材膜の厚さ分の凹凸表面が形成され、隔壁材層１２の傾斜方向（矢印方向）のストライプ電極５（６）と対応する位置にストライプ状の隔壁材層凸部１７が形成されている。
【００２６】
図３（ａ）、（ｂ）に示す実施形態では、枠部１６を設けているため、流しかけた基準粒子１４が隔壁材層１２の外側に落下しないようにすることができる。図４（ａ）、（ｂ）および図５（ａ）、（ｂ）に示す実施形態では、凸部１７を設けているため、流しかけた基準粒子１４が、凸部１７に沿って真っ直ぐに落下しやすくなるので、傾斜している試料基板の下で待ち受けている受容器１５に全量受容されやすくなる。
なお、本発明の隔壁の帯電特性測定方法において、隔壁の帯電特性を求める際に用いる基準粒子１４は、後述する、粒子群の帯電特性を測定するブローオフ法で用いるキャリア粒子と同一のものとする。同一でない場合は、電子デバイスを構成する隔壁および粒子群の帯電特性に関する好適な設計ができなくなる。また、いずれの例においても、隔壁材層１２の傾斜方向に垂直な幅Ｗは２０ｍｍとした。幅Ｗは特に制限されないが、測定装置をコンパクトにでき、流しかけた基準粒子によって隔壁材層および基準粒子が十分に摩擦帯電できるためには、幅Ｗを、１０ｍｍ〜５０ｍｍにするのが好ましい。
基準粒子１４を排出する導電性ロートの出口断面を幅Ｗに合わせて細長く構成した場合には、この出口は位置を固定した状態で基準粒子１４を試料基板に流しかけることができる。基準粒子１４を排出する出口の幅が、幅Ｗよりも小さい場合には、この出口を幅Ｗの全体に亘って移動させながら基準粒子１４を試料基板に流しかけることが好ましい。
【００２７】
次に、上述した本発明の電子デバイスのセル用隔壁の帯電特性測定方法およびその測定装置を利用した電子デバイスの作製方法について説明する。
【００２８】
本実施形態の電子デバイスの作製方法では、上述した帯電特性測定方法により隔壁の帯電量を求め、上述した帯電特性測定方法で用いた基準粒子１４と同じ粒子をキャリア粒子として用いたブローオフ法により、電子デバイスで用いる二種類の粒子群、すなわち、正帯電性粒子を含む粒子群および負帯電性粒子を含む粒子群の帯電特性（正負を含めた帯電量）を求め、求めた各帯電量の帯電序列が、正帯電性粒子群−セル用隔壁−負帯電性粒子群の順になるようにする。
【００２９】
すなわち、隔壁の帯電量を上述した隔壁の帯電特性評価方法により測定するとともに、表示媒体を構成する二種類の粒子群の帯電量は、ブローオフ法と呼ばれている帯電特性測定方法（以下に詳述する）により測定される。そして、この帯電特性測定方法では、帯電させた表示媒体（粒子群）の電荷量を求め、帯電させた表示媒体（粒子群）の単位重量あたりの電荷量として帯電量を求める。
【００３０】
本発明の電子デバイスの作製方法では、隔壁および粒子群の帯電量を測定する際には、三種類の帯電性部材（隔壁および正帯電性粒子群および負帯電性粒子群）に対して同一の粒子を用いる。この粒子は、隔壁の帯電特性測定時には基準粒子と呼ばれ、粒子群（粉体）の帯電特性測定時にはキャリア粒子と呼ばれるものである。
そして、上記のように測定された、三種類の帯電性部材（隔壁および正帯電性粒子群および負帯電性粒子群）の正負も考慮した帯電量（それぞれ、ａ、ｂおよびｃ）において、帯電序列が、正帯電性粒子群―隔壁−負帯電性粒子群の順であって、隔壁の帯電量（ａ）が、正帯電性粒子群および負帯電性粒子群の帯電量の中心（（ｂ＋ｃ）／２）からどの程度離れているのかを、正帯電性粒子群および負帯電性粒子群の帯電量の差（|ｂ−ｃ|）に対する割合として表したパラメーター値Ｘ（％）＝（（ａ−（ｂ＋ｃ）／２）／|ｂ−ｃ|）×１００が、好適には±１０％以内（−１０％≦Ｘ≦＋１０％）となるように、隔壁および正帯電性粒子群および負帯電性粒子群の帯電特性を設計する。
ここで、基準粒子とキャリア粒子とを同一にするとは、同じ材料で同じ形態の粒子にすることをも含む。すなわち、全く同一のものであってもよいし、キャリア粒子として市販されている粒子のように同じ製法で作製されていれば全く同一でないものであってもよい。市販品であればその製造ロットが同じであることが好ましい。
【００３１】
次に、上述した本発明の電子デバイスの作製方法において、正帯電性粒子を含む粒子群および負帯電性粒子を含む粒子群の帯電特性を測定するブローオフ法について説明する。ブローオフ法は、粒子群のような粉体の帯電特性を測定する方法として知られている（特許文献１参照）。ブローオフ法を用いた粒子群（粉体）の帯電特性測定装置としては、京セラケミカル社製の粉体帯電特性測定装置（ＴＹＰＥ  ＴＢ−２０３）が挙げられる。実施例では、この装置を用いて、情報表示用パネルの表示媒体とする二種類の粒子群それぞれの帯電量をブローオフ法により測定した。
【００３２】
以下、ブローオフ法について説明する。なお、ブローオフ法については、上記した特許文献１に詳しい記載がある。
両端に網を張った円筒容器中に測定対象の粉体（粒子群）とキャリア粒子との混合物を入れ、一端から高圧ガスを吹き込んで粉体（粒子群）とキャリア粒子とを分離し、網の目開きから粉体（粒子群）のみを吹き飛ばす（ブローオフ）。このとき、粉体（粒子群）が容器外に持ち去った帯電量と等量で逆の帯電量がキャリア粒子に残る。そして、この電荷による電束の全てはファラデーケージで集められ、この分だけコンデンサは充電される。
コンデンサ両端の電位を測定することにより、粉体（粒子群）の電荷量Ｑ１を、Ｑ１＝Ｃ１Ｖ１（Ｃ１：コンデンサ容量、Ｖ１：コンデンサ両端の電圧）の関係式に従って求めた。そして、電荷量Ｑ１および粉体（粒子群）の重量から、単位重量当たりの電荷量として、粉体（粒子群）の帯電量（Ｃ／ｇ）を算出する。
キャリア粒子の粒子径は、帯電測定装置が備える網のメッシュよりも大きい。また、帯電測定装置が備える網のメッシュは、測定される粉体（粒子群）を構成する粒子の粒子径よりも大きい。
【実施例】
【００３３】
以下、実施例により本発明を更に詳細に説明するが、本発明は下記の実施例に何ら限定されるものではない。以下の実施例では、実験例Ａとして、情報表示用パネルを構成する隔壁の帯電特性を、本発明の隔壁の帯電特性測定方法で測定した例と、隔壁材を粉体にしてブローオフ法で測定した例とで比較した。隔壁材としては情報表示用パネルで用いたものと同じ材料の隔壁材であるが、帯電特性を測定する際の試料形態および測定装置が異なる例として示している。また、実験例Ｂとして、隔壁の帯電特性を、本発明の隔壁の帯電測定方法で測定し、正帯電性粒子群および負帯電性粒子群の帯電特性を、ブローオフ法で測定した結果に従った帯電序列となる隔壁、正帯電性粒子群、負帯電性粒子群を用いて構成した情報表示用パネルの好適例について説明する。
【００３４】
なお、実験例Ａ、Ｂを説明する前に、実験例Ａ、Ｂを通じて共通して用いられる黒色粒子群、白色粒子群、帯電量測定方法、隔壁材、情報表示用パネルの形態、情報表示用パネルの表示性能の評価を説明した後、実験例Ａ、Ｂについて説明する。
【００３５】
実施例では下記二種類の粒子群（黒色粒子群および白色粒子群）を表示媒体（黒色表示媒体および白色表示媒体）として、基板間のすべてのセル内にそれぞれ所定量ずつ封入した図１に示す構成のパッシブ駆動方式のドットマトリックス表示型情報表示用パネルを作製した。
【００３６】
＜黒色粒子群＞
黒色粒子群を構成する正帯電性黒色粒子の作製法を説明する。
メチルメタクリレートモノマー（関東化学株式会社製）６０質量部及びエチレングリコールジメタクリレート（和光純薬工業株式会社製）４０質量部（約２５ｍｏｌ％）に、正帯電の荷電制御剤としてニグロシン化合物「ボントロンＮ０７」（オリエント化学工業株式会社製）３質量部を、そして、黒色顔料としてカーボンブラック（スペシャルブラック、デグッサ社製）５質量部を、それぞれサンドミルにより分散させ、（メタ）アクリル系樹脂−炭化水素系樹脂ブロックコポリマー「モディパーＦ６００」（日油株式会社製）５質量部を溶解させ、さらにラウリルパーオキサイド「パーロイルＬ」（日油株式会社製）２質量部を溶解させた。得られた溶液を、界面活性剤としてポリオキシエチレンアルキルエーテル硫酸ナトリウム「ラテムルＥ−１１８Ｂ」（花王株式会社製）が０．５％添加された精製水に懸濁して重合させた。
得られた懸濁液をろ過した後、乾燥し、分級機「ＭＤＳ−２」（日本ニューマチック工業株式会社製）を用いて分級して、平均粒子径１０μｍ程度の正帯電性黒色粒子を得た。
次に、シリカ微小粒子（Ｗａｃｋｅｒ社製  Ｈ３０５０ＶＰ）を黒色粒子表面に付着させて、黒色表示媒体とする正帯電性の黒色粒子を得た。
【００３７】
＜白色粒子群＞
白色粒子群を構成する負帯電性白色粒子の作製法を説明する。
ポリメチルペンテン「ＴＰＸ−Ｒ１８」（三井化学株式会社製）１００質量部と、着色剤として二酸化チタン「タイペークＣＲ−９０」（石原産業株式会社製）１００質量部と、負帯電の荷電制御剤としてフェノール系縮合物「ボントロンＥ８９」（オリエント化学工業株式会社製）５質量部とを、二軸混練機により溶融混練し、ジェットミル（ラボジェットミルＩＤＳ−ＬＪ型、日本ニューマチック工業株式会社製）で細かく粉砕し、分級機「ＭＤＳ−２」（日本ニューマチック工業株式会社製）を用いて分級し、次いで溶融球状化装置「ＭＲ−１０」（日本ニューマチック工業株式会社製）を用いて溶融球状化し、平均粒子径１０μｍ程度の負帯電性白色粒子を得た。
次に、シリカ微小粒子（Ｗａｃｋｅｒ社製  Ｈ３００４）を白色粒子表面に付着させて、白色表示媒体とする負帯電性の白色粒子の粒子群を得た。
【００３８】
＜帯電量測定方法＞
実施例においては、黒色粒子群の帯電量および白色粒子群の帯電量（Ｃ／ｇ）をそれぞれブローオフ法により測定した。ブローオフ法でのキャリア粒子としては、黒色粒子群の帯電量測定においても、白色粒子群の帯電量測定においても、京セラケミカル社製のキャリア粒子（Ｆ９６−８０）を用いた。キャリア粒子（Ｆ９６−８０）の平均粒子径は１００μｍであった。
【００３９】
また、隔壁の帯電量（Ｃ／ｇ）を、実施例においては、傾斜させた試料基板の隔壁材層に基準粒子を流しかける方法である、上記した本発明による隔壁の帯電特性測定方法により測定し、実施例の対比例においては、粉砕した隔壁材粉を上記したブローオフ法により測定した。実施例において具体的には、情報表示用パネルの一方の基板、すなわち、ポリエチレンテレフタレート（ＰＥＴ）基板上に酸化インジウム錫（ＩＴＯ）製の導電性膜が形成された基板のＩＴＯ側の面に、当該隔壁を形成する隔壁材層を形成した試料基板を、本発明の帯電特性測定装置が備えるステンレス鋼製のステージに載せ、ステージを４５°に傾斜させることによって試料基板も４５°に傾斜させた。このとき、ＩＴＯ製導電性膜とステンレス鋼製ステージは導通させておいた。
図３に示した実施形態の試料基板では、情報表示用パネルにおいて、パネル基板の全面に一定の膜厚の導電性膜が形成されている構成を模擬し、図４に示した実施形態の試料基板では、情報表示用パネルにおいて、パネル基板にストライプ状の導電性膜が形成されている構成を模擬し、図５に示した実施形態の試料基板では、情報表示用パネルにおいて、パネル基板にストライプ状の導電性膜および絶縁性膜が形成されている構成を模擬するようにした。いずれにおいても隔壁材層の幅Ｗは２０ｍｍとした。隔壁材層の厚さ（高さ）は、情報表示用パネルの隔壁の高さで、情報表示用パネルの隔壁を形成するときとほぼ同じ手法で形成すればよく、実施例においては４０μｍとした。試料基板に流しかける基準粒子は、黒色粒子群の帯電量および白色粒子群の帯電量測定において用いた京セラケミカル社製のキャリア粒子（Ｆ９６−８０）を用いた。このキャリア粒子（Ｆ９６−８０）を基準粒子として試料基板の上方に配置した導電性のロートから、４５°に傾斜している試料基板の隔壁材層面に流しかけた。基準粒子の注ぎ口となる導電性ロートの出口部は、２０ｍｍ×２ｍｍの開口を有し、スライド方式のシャッターを備えた構成にし、シャッターを開放したときに基準粒子が、隔壁材層の幅Ｗ全体に注がれるようにした。
実施例の対比例において具体的には、隔壁材の樹脂塊を粉砕して得た平均粒子径が２０μｍ〜５０μｍ程度の粉体の帯電特性を、京セラケミカル社製のキャリア粒子（Ｆ９６−８０）および京セラケミカル社製の粉体帯電特性測定装置（ＴＹＰＥ  ＴＢ−２０３）を用いて測定した。
【００４０】
本発明の実施例では、この隔壁材層の上を滑り落ちた基準粒子１４をすべて導電性の受容器１５で受け取り、この受容器内の基準粒子の帯電量を、本発明の帯電特性測定装置が
隔壁材層１２の帯電量は、基準粒子１４の帯電量に対して、その反対符号の値となり、隔壁材層１２に残った電荷量Ｑ２となる。そして、電荷量Ｑ２および隔壁材層１２の重量から、単位重量当たりの帯電量（Ｃ／ｇ）を算出した。
【００４１】
実施例の情報表示用パネルではその隔壁をフォトリソ法で形成するので、帯電量を測定する隔壁材層もフォトリソ法で形成した。
なお、実施例には示していないが、情報表示用パネルの隔壁を別の方法、例えばＵＶインプリント法で形成する場合には、帯電量を測定する隔壁材層もＵＶインプリント法で形成する。すなわち、隔壁の帯電量を測定する際の試料基板は、できるだけ情報表示用パネルと同じ構成にすることが重要である。実際の情報表示用パネルを模擬した試料基板とすることで、情報表示用パネルの設計に有用なデータとなる隔壁の帯電量を得ることができる。
【００４２】
実施例に示した隔壁をフォトリソ法で形成する例では、隔壁材料として紫外線硬化型アクリル系樹脂を６ｃｍ×９ｃｍの基板１１に、２ｃｍ×９ｃｍで塗布した後、紫外線照射によって硬化させて、隔壁材層を、隔壁の高さである４０μｍに合わせた層厚で形成した。
【００４３】
同じ粒子（Ｆ９６−８０）を基準粒子およびキャリア粒子として用いて、隔壁材層の単位重量あたり帯電量および二種類の粒子群それぞれの単位重量あたり帯電量を求め、隔壁（隔壁材層）の帯電量（ａ）が、二種類の粒子群の帯電量の中間値（（ｂ＋ｃ）／２）からどの程度離れているのかを、二種類の粒子群の帯電量の差（|ｂ−ｃ|）に対する割合として表したパラメーター値Ｘ（％）＝（（ａ−（ｂ＋ｃ）／２）／|ｂ−ｃ|）×１００が算出される。
この時の隔壁の帯電量（ａ）の値は、情報表示用パネルを構成する形態をできるだけ模擬した形態で測定された隔壁材層の帯電量の値であり、情報表示用パネルを構成しているときの隔壁の帯電量を表していると推量できる。
【００４４】
＜隔壁材＞
以下の実験例Ａおよび実験例Ｂで用いられる隔壁材Ａ〜隔壁材Ｇの材料は以下の通りであった。
隔壁材Ａ：アクリル樹脂（ベース樹脂、５０質量％）、エチレングリコールメタクリレート（モノマー、４６質量％）、１−ヒドロキシシクロヘキシルベンゾフェノン（光開始剤、２質量％)、サリチル酸金属塩（(帯電制御剤、２質量％）
隔壁材Ｂ：アクリル樹脂（ベース樹脂、５０質量％）、ブチルメタクリレート（モノマー、４５質量％）、１−ヒドロキシシクロヘキシルベンゾフェノン（光開始剤、２質量％）、４級アンモニウム塩系化合物（帯電制御剤、３質量％）
隔壁材Ｃ：アクリル樹脂（ベース樹脂、５０質量％）、ブチルメタクリレート（モノマー、４７質量％）、１−ヒドロキシシクロヘキシルベンゾフェノン（光開始剤、２質量％）、４級アンモニウム塩系化合物（帯電制御剤、１質量％）
隔壁材Ｄ：アクリル樹脂（ベース樹脂、５０質量％）、ブチルメタクリレート（モノマー、４４質量％）、１−ヒドロキシシクロヘキシルベンゾフェノン（光開始剤、２質量％）、４級アンモニウム塩系化合物（帯電制御剤、４質量％）
隔壁材Ｅ：アクリル樹脂（ベース樹脂、５０質量％）、ブチルメタクリレート（モノマー、４５質量％）、１−ヒドロキシシクロヘキシルベンゾフェノン（光開始剤、２質量％）、４級アンモニウム塩系化合物（帯電制御剤、１質量％）、１、１−ジ（t-ブチルパーロイル）シクロヘキサン（熱硬化剤、２質量％）
隔壁材Ｆ：アクリル樹脂（ベース樹脂、５０質量％）、ブチルメタクリレート（モノマー、４７質量％）、１−ヒドロキシシクロヘキシルベンゾフェノン（光開始剤、２質量％）、トリフェニルメタン系化合物（帯電制御剤、１質量％）
隔壁材Ｇ：アクリル樹脂（ベース樹脂、５０質量％）、エチレングリコールメタクリレート（モノマー、２０質量％）、ブチルメタクリレート（モノマー、２７質量％）、１−ヒドロキシシクロヘキシルベンゾフェノン（光開始剤、２質量％）、サリチル酸金属塩（帯電制御剤、１質量％）
【００４５】
＜情報表示用パネル１＞
厚さ１２５μｍのポリエチレンテレフタレート（ＰＥＴ）フィルムを二枚準備し、フィルムにライン２８０μｍ、スペース２０μｍでストライプ状のＩＴＯ（酸化インジウム錫）電極を形成した。そして、一方のフィルムのＩＴＯ電極上に、上述した組成を有する隔壁材Ａ〜Ｇのいずれかの層を厚さ４０μｍで形成した後、フォトリソグラフィー技術によってパターンニングを行って隔壁を形成した。
具体的には、フィルムのＩＴＯ電極上に高さ４０μｍの格子状の隔壁を形成し、開口が３００μｍ×３００μｍの正方形セルを、対向電極対と一対一に対応させてマトリックス配置した。そして、セル内に上記した二種類の粒子群（白色粒子群および黒色粒子群）を表示媒体として配置した後、二枚のＰＥＴフィルムを、ストライプ状のＩＴＯ電極が直交交差するように貼り合わせて情報表示用パネルを得た。
本発明に係る情報表示用パネル１に用いる隔壁材の帯電特性の測定は、厚さ１２５μｍのポリエチレンテレフタレート（ＰＥＴ）フィルムにライン２８０μｍ、スペース２０μｍでストライプ状のＩＴＯ（酸化インジウム錫）電極が形成された基板のＩＴＯ電極側の面上に隔壁材層を厚さ４０μｍで基板の全面に形成した試料基板を用いて行った。この隔壁材層は、下地にあるストライプ状のＩＴＯ電極にしたがったストライプ状の凸部を有するものであった。本実施例では、隔壁材層の両縁に、同じ隔壁材で高さ１００μｍ、幅１００μｍの枠部を形成した。
【００４６】
＜情報表示用パネル２＞
厚さ１２５μｍのポリエチレンテレフタレート（ＰＥＴ）フィルムを二枚準備し、一方のフィルムにライン２８０μｍ、スペース２０μｍでストライプ状のＩＴＯ（酸化インジウム錫）電極を形成し、もう一方のフィルムにライン２８０μｍ、スペース２０μｍでストライプ状の銅電極を形成した。そして、銅電極を形成した方のフィルムに、上述した組成を有する隔壁材Ａ〜Ｇのいずれかの層を厚さ４０μｍで形成した後、フォトリソグラフィー技術によってパターンニングを行って隔壁を形成した。
具体的には、フィルムの銅電極上に高さ４０μｍの格子状の隔壁を形成し、開口が３００μｍ×３００μｍの正方形セルを、対向電極対と一対一に対応させてマトリックス配置した。そして、セル内に上記した二種類の粒子群（白色粒子群および黒色粒子群）を表示媒体として配置した後、ストライプ状のＩＴＯ電極と銅電極とが直交交差するように、二枚のＰＥＴフィルムを貼り合わせて情報表示用パネルを得た。
本発明に係る情報表示用パネル２に用いる隔壁材の帯電特性の測定は、厚さ１２５μｍのポリエチレンテレフタレート（ＰＥＴ）フィルムに、ライン２８０μｍ、スペース２０μｍでストライプ状のＩＴＯ電極およびライン２８０μｍ、スペース２０μｍでストライプ状の銅電極が等分に形成された基板の電極側の面上に隔壁材層を厚さ４０μｍで基板の全面に形成した試料基板を用いて行った。この隔壁材層は、下地にあるストライプ状の銅電極にしたがったストライプ状の凸部を有するものであった。本実施例では、隔壁材層の両縁に、同じ隔壁材で高さ１００μｍ、幅１００μｍの枠部を形成した。
【００４７】
＜情報表示用パネル３＞
厚さ１２５μｍのポリエチレンテレフタレート（ＰＥＴ）フィルムを二枚準備し、一方のフィルムにライン２８０μｍ、スペース２０μｍでストライプ状のＩＴＯ（酸化インジウム錫）電極を形成し、もう一方のフィルムにライン２８０μｍ、スペース２０μｍでストライプ状の銅電極を形成した。銅電極を形成した後、銅電極形成面に対して、メチルメタクリレートの薄膜を絶縁性膜として形成した。そして、銅電極が形成されたフィルムの銅電極上に、上述した組成を有する隔壁材Ａ〜Ｇのいずれかの層を厚さ４０μｍで形成した後、フォトリソグラフィー技術によってパターンニングを行って隔壁を形成した。
具体的には、フィルムの銅電極上に高さ４０μｍの格子状の隔壁を形成し、開口が３００μｍ×３００μｍの正方形セルを、対向電極対と一対一に対応させてマトリックス配置した。そして、セル内に上記した二種類の粒子群（白色粒子群および黒色粒子群）を表示媒体として配置した後、ストライプ状のＩＴＯ電極と銅電極とが直交交差するように、二枚のＰＥＴフィルムを貼り合わせて情報表示用パネルを得た。
本発明に係る情報表示用パネル３に用いる隔壁材の帯電特性の測定は、厚さ１２５μｍのポリエチレンテレフタレート（ＰＥＴ）フィルムに、ライン２８０μｍ、スペース２０μｍでストライプ状のＩＴＯ電極およびｇライン２８０μｍ、スペース２０μｍでストライプ状の銅電極が形成され、さらにその上にメチルメタクリレートの薄膜を絶縁性膜として形成した基板の電極側の面上に隔壁材層を厚さ４０μｍで基板の全面に形成した試料基板を用いて行った。この隔壁材層は、下地にあるストライプ状のＩＴＯ電極およびストライプ状の銅電極にしたがったストライプ状の凸部を有するものであった。本実施例では、隔壁材層の両縁に、同じ隔壁材で高さ１００μｍ、幅１００μｍの枠部を形成した。
【００４８】
＜情報表示用パネルの表示性能の評価＞
作製した情報表示用パネルを用いて、表示情報の書き換えを繰り返す耐久試験を行い、初期に表示した時の表示特性と、書き換えを繰り返した後の表示特性とを比較してその表示性能を評価した。
【００４９】
帯電特性の異なる各種隔壁を用いて作製した情報表示用パネルに対して、白黒チェッカー模様（３２ピクセル×３２ピクセルが一つの盤目となる模様）を表示させる操作を１０００００回まで繰り返した。試験前および書き換えを１０００００回繰り返した後のコントラスト比を測定し、試験後コントラスト比／試験前コントラスト比で比較した。コントラスト比は、情報表示パネルに表示させた白黒チェッカー模様の白表示部分と黒表示部分の光学的濃度を、温度２３℃、湿度４５％の条件下、グレタグマクベス社製のＳｐｅｃｔｒｏ  Ｅｙｅ  ＬＴを用いて測定し、その光学的濃度から求めた反射率の比として求めた。
【００５０】
試験後コントラスト比／試験前コントラスト比が、９０％以上の場合には、目視による定性評価で良好（○）と言えるものであり、６０％以上９０％未満の場合には、目視による定性評価でやや良好（△）と言えるものであり、６０％未満の場合には、目視による定性評価で不良（×）と言えるものであった。
【００５１】
＜実験例Ａ＞
本発明に係る隔壁の帯電特性（帯電量）を、本発明の隔壁の帯電特性測定方法で測定した場合（以下の表１の実施例１、２、９）とブローオフ法で測定した場合（以下の表１の実施例１の対比例、実施例２の対比例、実施例９の対比例）とで比較を行った。
【００５２】
実施例１および実施例１の対比例では、隔壁材Ａを用いて、上記情報表示用パネル１を作製した。実施例２および実施例２の対比例では、隔壁材Ｂを用いて、上記情報表示用パネル１を作製した。実施例９および実施例９の対比例では、隔壁材Ｇを用いて、上記情報表示用パネル１を作製した。実施例１、実施例２および実施例９においては、隔壁の帯電量は、基準粒子としてＦ９０−８０を用いた本発明に係る帯電特性測定方法で測定した。また、黒色粒子群、白色粒子群の帯電量は、同じ粒子Ｆ９０−８０をキャリア粒子として用いてブローオフ法で測定した。一方、実施例１の対比例、実施例２の対比例および実施例９の対比例では、隔壁の帯電量は、隔壁材を粉砕して得た粉体に対し、粒子Ｆ９０−８０をキャリア粒子として用いてブローオフ法で測定した。また、黒色粒子群、白色粒子群の帯電量は、同じ粒子Ｆ９０−８０をキャリア粒子として用いてブローオフ法で測定した。隔壁の帯電量、黒色粒子群の帯電量、白色粒子群の帯電量は、以下の表１に示す通りであった。
隔壁材Ａを用いて作製した情報表示用パネル１、隔壁材Ｂを用いて作製した情報表示用パネル１および隔壁材Ｇを用いて作製した情報表示用パネル１のそれぞれの表示性能を評価した結果から、隔壁材Ａおよび隔壁材Ｂでは良好な表示性能を示すパネルが得られるが、隔壁材Ｇでは良好な表示性能を示すパネルが得られないことが分かった。これは、隔壁材Ｇの帯電量と、黒色粒子群、白色粒子群の帯電量との帯電序列の関係において、本発明に係るパラメーターＸ値が、−２５％となっており、−１０％を超えているためと考えられる。反対に、隔壁材Ａおよび隔壁材Ｂの帯電量と、黒色粒子群、白色粒子群の帯電量との帯電序列の関係においては、本発明に係るパラメーターＸ値がそれぞれ、−８．８％、＋８．８％となっており、いずれも±１０％以内であるためと考えられる。
【００５３】
【表１】
2013246417.tif 000003
【００５４】
表１の結果から、上述した本発明に係るパラメーターＸ値が１０％以内の設計基準を満たすようにしなければ、十分な耐久性の情報表示用パネルが得られないことが分かった。
隔壁材を、実際の情報表示用パネルで用いる形態とは全く異なる粉体にして、ブローオフ法で求めた隔壁の帯電量では、実際の情報表示用パネルにおいて隔壁が有する帯電特性を示す帯電量となっていないため、ブローオフ法で求めた隔壁の帯電量を用いて求めたパラメーターＸ値にしたがっては、たとえそのパラメーターＸ値が１０％以内の設計基準を満たすようにしたとしても、実施例９の対比例において示したように、十分な耐久性の情報表示用パネルとはならないこと、すなわち、ブローオフ法で求めた隔壁の帯電量を用いて求めたパラメーターＸ値では好適な情報表示用パネルとするための設計指標にはならないことが分かった。
例えば、実施例１の対比例では、帯電列が、正帯電性粒子群−負帯電性粒子群−隔壁の順になってしまっており、情報表示用パネルにおいて好適な帯電列である正帯電性粒子群−隔壁−負帯電性粒子群の順になっていない。しかるに、実際の情報表示用パネルでは十分な耐久性の情報表示用パネルとなっている。また、実施例２の対比例では、帯電列が、正帯電性粒子群−隔壁−負帯電性粒子群の順になっているもののパラメーターＸ値が設計指標とする±１０％以内を超えて２０％となっている。しかるに、実際の情報表示用パネルでは十分な耐久性の情報表示用パネルとなっている。また、実施例９の対比例では、帯電列が、正帯電性粒子群−隔壁−負帯電性粒子群の順になっていて、パラメーターＸ値も設計指標とする±１０％以内の−４％となっている。しかるに、実際の情報表示用パネルでは十分な耐久性の情報表示用パネルとなっていない。
このことは、隔壁材を粉体にしてブローオフ法で測定した帯電量に基づく設計を行った例に対し、隔壁材を層にして本発明の帯電特性測定方法で測定した帯電量に基づく設計を行うことの優位性を示している。
【００５５】
＜実験例Ｂ＞
各種隔壁材を用いて情報表示用パネルを作製し、当該情報表示用パネルに用いる隔壁の帯電特性と、正帯電性粒子群および負帯電性粒子群の帯電特性とをどのような関係で設計すればよいかの指標について検討した。具体的には、各隔壁材について、傾斜させた試料基板の隔壁材層に基準粒子を流しかける方法である、本発明の隔壁の帯電特性測定方法で帯電量を測定し、正帯電性粒子群および負帯電性粒子群について、粉体の帯電特性測定方法であるブローオフ法で測定し、隔壁、正帯電性粒子群、負帯電性粒子群の帯電序列についての好適例について検討した。
【００５６】
正帯電性粒子群および負帯電性粒子群の帯電量は、粒子Ｆ９０−８０をキャリア粒子としてブローオフ法で測定した。隔壁の帯電量は、本発明の隔壁材を層に形成してこの層を傾斜させた上に基準粒子を流しかける方法による帯電特性測定方法で、粒子Ｆ９０−８０を基準粒子として用いて測定した。結果は表１に示す。
【００５７】
表１に示す、実施例１〜実施例９において作製した情報表示用パネルは、情報表示用パネル１、情報表示用パネル２、情報表示用パネル３の３種類である。隔壁材には、隔壁材Ａ〜Ｇの７種類から選択して用いた。
実施例１〜実施例８において、正帯電性粒子群の帯電量、負帯電性粒子群の帯電量、隔壁の帯電量の帯電列の順は、正帯電性粒子群−隔壁−負帯電性粒子群であり、パラメーターＸ値も±１０％以内となっていることが分かった。そして、実際の情報表示用パネルでも十分な耐久性の情報表示用パネルとなっていることが分かった。
実施例９において、正帯電性粒子群の帯電量、負帯電性粒子群の帯電量、隔壁の帯電量の帯電列の順は、正帯電性粒子群−隔壁−負帯電性粒子群であるが、パラメーターＸ値は±１０％以内とはなっていないことが分かった。そして、実際の情報表示用パネルでは十分な耐久性の情報表示用パネルとはなっていないことが分かった。
【００５８】
また、実施例１の情報表示用パネルと、実施例１の対比例の情報表示用パネルは同じものである。実施例１では、本発明の傾斜させた隔壁材層にキャリア粒子を流しかけて行う帯電特性測定方法で測定した帯電特性に関するパラメーター値Ｘを求めているが、実施例１の対比例では、粉体にした隔壁材を、ブローオフ法で測定した帯電特性に関するパラメーター値Ｘを求めている。同じ隔壁材Ａについてパラメーター値Ｘを求めているが、帯電量測定方法が異なっていると異なるパラメーター値Ｘとなっている。隔壁材Ａで作製した情報表示用パネルの表示性能は良好であり、ブローオフ法で求めたパラメーター値Ｘを基準にした設計はできないことを示す結果となった。実施例２の情報表示用パネルと、実施例２の対比例の情報表示用パネルも同じものである。同じ隔壁材Ｂについてパラメーター値Ｘを求めているが、帯電量測定方法が異なっていると異なるパラメーター値Ｘとなっている。隔壁材Ｂで作製した情報表示用パネルの表示性能は良好であり、ブローオフ法で求めたパラメーター値Ｘを基準にした設計はできないことを示す結果となった。実施例９の情報表示用パネルと、実施例９の対比例の情報表示用パネルも同じものである。同じ隔壁材Ｇについてパラメーター値Ｘを求めているが、帯電量測定方法が異なっていると異なるパラメーター値Ｘとなっている。隔壁材Ｇで作製した情報表示用パネルの表示性能は不良であり、ブローオフ法で求めたパラメーター値Ｘを基準にした設計はできないことを示す結果となった。
【００５９】
さらに、表１の結果から、本発明の傾斜させた隔壁材層に基準粒子を流しかけて行う帯電特性測定方法で測定した帯電特性にしたがった設計を行った実施例１〜実施例８の情報表示用パネル、すなわち、セル用隔壁および二種類の粒子群の帯電序列が、正帯電性粒子群−セル用隔壁−負帯電性粒子群の順となる情報表示用パネルが、表示書き換えを繰り返した時の表示性能において高い耐久性を示すことがわかった。また、セル用隔壁ならびに正帯電性粒子群の帯電特性および負帯電性粒子群の帯電特性において、隔壁の帯電量を本発明の傾斜させた隔壁材層に基準粒子を流しかけて行う帯電特性測定方法で測定し、正帯電性粒子群の帯電量および負帯電性粒子群の帯電量を前記基準粒子と同一のキャリア粒子を用いて行うブローオフ法で測定して求めた帯電量について、隔壁の帯電量が、正帯電性粒子群の帯電量および負帯電性粒子群の帯電量の中心から、正帯電性粒子群の帯電量および負帯電性粒子群の帯電量の差の±１０％以内にある情報表示用パネルが、表示書き換えを繰り返した時の表示性能において高い耐久性を示すことがわかった。
これらの結果から、セル用隔壁ならびに正帯電性粒子群の帯電特性および負帯電性粒子群の帯電特性において、隔壁の帯電量を本発明の傾斜させた隔壁材層に基準粒子を流しかけて行う帯電特性測定方法で測定し、正帯電性粒子群の帯電量および負帯電性粒子群の帯電量を前記基準粒子と同一のキャリア粒子を用いて行うブローオフ法で測定して求めた帯電量について、隔壁の帯電量が、正帯電性粒子群の帯電量および負帯電性粒子群の帯電量の中心から、正帯電性粒子群の帯電量および負帯電性粒子群の帯電量の差の±１０％以内にあるように情報表示用パネルのような電子デバイスを設計すれば好適な電子デバイスが得られることが分かった。
【００６０】
なお、これまでの説明でいう粒子は、重合法で作製された球形のものや、塊を粉砕して作製された不定形のものや、ウィスカのように針状突起を表面に有する球形のものや、短繊維形のものを含む。
また、これまでの説明でいう隔壁は、粒子（粒子群）が配置されるセルを構成するセル用隔壁であり、マイクロカプセルやマイクロカップなどの容器壁を含む。情報表示用パネルなどのパネル構造体で、パネル基板間ギャップを確保するために用いる隔壁であって帯電性粒子とは接触しない隔壁の設計については、本発明にしたがってもしたがわなくても構わない。
【産業上の利用可能性】
【００６１】
本発明によれば、隔壁のような構造体の帯電特性を、情報表示用パネルのような電子デバイスにおいて実際に用いられる形態で測定できるようになり、隔壁の正確な帯電特性を測定することができる。また、本発明により得られる正確な隔壁の帯電特性および正確な各粒子群の帯電特性にしたがって、電子デバイスに用いられる各粒子群と隔壁との帯電序列を設計することで、電子デバイスが発現する性能における耐久性が向上した電子デバイスを作製することができる。
このような、帯電性を有する粒子を、二枚の基板間に形成したセル内で駆動させる構成の電子デバイスの例としては、上記した情報表示用パネルや音響発生装置のほか、粒子をシャッターのようにして調光する調光装置が挙げられる。
【符号の説明】
【００６２】
１、２  基板
３Ｂ  正帯電性黒色粒子群（黒色表示媒体）
３Ｗ  負帯電性白色粒子群（白色表示媒体）
３Ｂａ  正帯電性黒色粒子
３Ｗａ  負帯電性白色粒子
４  隔壁
５、６  導電性膜（電極）
７  セル
１１  基板
１２  隔壁材層
１３  導電性ロート
１４  基準粒子
１５  導電性の受容器
１６  枠部
１７  凸部
１８  絶縁性膜
５０  導電性ステージ
【図１】
2013246417.tif 000004
【図２】
2013246417.tif 000005
【図３】
2013246417.tif 000006
【図４】
2013246417.tif 000007
【図５】
2013246417.tif 000008